(57)【特許請求の範囲】
【請求項１】
ポリアミド（Ａ）７０〜９０質量部と、
粘度平均分子量１０００〜９０００の酸変性α−オレフィン共重合体およびエチレン−プロピレン−非共役ジエン共重合体を含むゴム状重合体に、芳香族ビニル系単量体およびシアン化ビニル系単量体を重合させてなるグラフト共重合体（Ｂ）８〜２５質量部と、
不飽和カルボン酸単量体、芳香族ビニル系単量体およびシアン化ビニル系単量体を共重合してなる数平均分子量２００００〜７００００のカルボン酸基含有共重合体（Ｃ）２〜５質量部とを含有する（但し、上記（Ａ）、（Ｂ）および（Ｃ）の合計は１００質量部である）ことを特徴とする熱可塑性樹脂組成物。
【請求項２】
カルボン酸基含有共重合体（Ｃ）は、不飽和カルボン酸単量体、芳香族ビニル系単量体およびシアン化ビニル系単量体を乳化共重合してなる重合体ラテックスを、酢酸カルシウムの添加によって凝固させて得た重合体であることを特徴とする請求項１記載の熱可塑性樹脂組成物。
【請求項３】
請求項１または２に記載の熱可塑性樹脂組成物が成形されたことを特徴とする成形品。
【発明の詳細な説明】
【技術分野】
【０００１】
本発明は、各種工業用品やスポーツ・レジャー用品等に使用される熱可塑性樹脂組成物および成形品に関する。
【背景技術】
【０００２】
一般に、ナイロン６、ナイロン６６に代表される脂肪族ポリアミドは、優れた機械的強度、耐薬品性、耐摩耗性などの特徴を有することから、自動車、電気・電子・機械部品等の工業用品、スポーツ・レジャー用品等多くの用途に使用されている。しかし、脂肪族ポリアミドは、耐衝撃性が劣るという欠点があり、また、その化学構造に起因して吸水し易く、水分率が過度に高い環境では寸法変化が大きく、更には剛性が低下するという実用上の問題があった。そのため、これらの欠点を改良するため、過去に多くの研究がなされてきた。
【０００３】
例えば、ポリアミドとＡＢＳ樹脂を混合する方法（特許文献１参照）、ポリアミドとＡＢＳ樹脂とを配合した上に、不飽和カルボン酸とスチレンやアクリロニトリルとを共重合してなるカルボン酸基含有共重合体を相溶化剤として配合する方法（特許文献２参照）、相溶化剤として、限られた範囲の還元粘度を有するカルボン酸基含有共重合体を用いる方法（特許文献３参照）などが提案されている。
【特許文献１】特公昭３８−２３４７６号公報
【特許文献２】特公平７−８４５４９号公報
【特許文献３】特開２０００−１７１７０号公報
【発明の開示】
【発明が解決しようとする課題】
【０００４】
これら特許文献記載の技術により、耐衝撃性についてはある程度改善されている。しかし、近年、家電製品や自動車部品等の大型化や薄肉化が一層進展しており、成形サイクルの向上が求められている。そのため、樹脂としては耐衝撃性と成形時の流動性とのバランスに優れることが求められているが、上記特許文献記載の技術では不充分であった。
しかも、ＡＢＳ樹脂またはＡＢＳグラフト共重合体を配合した場合には、ポリアミドの利点である耐薬品性および耐摩耗性が低下するという問題も生じた。
【０００５】
よって、本発明の目的は、得られる成形品の耐衝撃性と成形時の流動性とのバランスに優れ、しかも耐薬品性および耐摩耗性に優れた熱可塑性樹脂組成物を提供することにある。また、耐薬品性、耐摩耗性および耐衝撃性に優れた成形品を提供することにある。
【課題を解決するための手段】
【０００６】
本発明は、以下の態様を包含する。
［１］  ポリアミド（Ａ）７０〜９０質量部と、
粘度平均分子量１０００〜９０００の酸変性α−オレフィン共重合体およびエチレン−プロピレン−非共役ジエン共重合体を含むゴム状重合体に、芳香族ビニル系単量体およびシアン化ビニル系単量体を重合させてなるグラフト共重合体（Ｂ）８〜２５質量部と、
不飽和カルボン酸単量体、芳香族ビニル系単量体およびシアン化ビニル系単量体を共重合してなる数平均分子量２００００〜７００００のカルボン酸基含有共重合体（Ｃ）２〜５質量部とを含有する（但し、上記（Ａ）、（Ｂ）および（Ｃ）の合計は１００質量部である）ことを特徴とする熱可塑性樹脂組成物。
［２］  カルボン酸基含有共重合体（Ｃ）は、不飽和カルボン酸単量体、芳香族ビニル系単量体およびシアン化ビニル系単量体を乳化共重合してなる重合体ラテックスを、酢酸カルシウムの添加によって凝固させて得た重合体であることを特徴とする［１］記載の熱可塑性樹脂組成物。
［３］  ［１］または［２］に記載の熱可塑性樹脂組成物が成形されたことを特徴とする成形品。
【発明の効果】
【０００７】
本発明の熱可塑性樹脂組成物は、得られる成形品の耐衝撃性と成形時の流動性とのバランスに優れ、しかも耐薬品性および耐摩耗性に優れている。
本発明の成形品は、耐薬品性、耐摩耗性および耐衝撃性に優れる。
【発明を実施するための最良の形態】
【０００８】
＜熱可塑性樹脂組成物＞
本発明の熱可塑性樹脂組成物は、ポリアミド（Ａ）と、グラフト共重合体（Ｂ）と、カルボン酸基含有共重合体（Ｃ）とを必須成分として含有し、他の重合体（Ｄ）を任意成分として含有するものである。
【０００９】
［ポリアミド（Ａ）］
ポリアミド（Ａ）としては、例えば、ジアミンとジカルボン酸とから得られるポリアミドが挙げられる。ここで、ジアミンとしては、例えば、エチレンジアミン、ジアミノブタン、ヘキサメチレンジアミン、デカメチレンジアミン、ドデカメチレンジアミン、２，２，４−および２，４，４−トリメチルヘキサメチレンジアミン、１，３−および１，４−ビス（アミノメチル）シクロヘキサン、ビス（ｐ−アミノシクロヘキシル）メタン、メタキシリレンジアミン、パラキシリレンジアミンなどの脂肪族、脂環族、芳香族ジアミンが挙げられる。ジカルボン酸としては、例えば、アジピン酸、スベリン酸、セバシン酸、シクロヘキサンジカルボン酸、テレフタル酸、イソフタル酸などの脂肪族、脂環族、芳香族ジカルボン酸が挙げられる。
また、ポリアミドとしては、例えば、ξ−カプロラクタム、ω−ドデカラクタムなどのラクタム類の開環重合によって得られるポリアミド、６−アミノカプロン酸、１１−アミノウンデカン酸、１２−アミノドデカン酸などから得られるポリアミドおよびこれらの共重合ポリアミド、混合ポリアミド、さらにはポリアミドをハードセグメントとし、かつポリエーテルをソフトセグメントとするポリアミドエラストマーなどが挙げられる。
【００１０】
これらのうち、工業的に安価かつ大量に製造されていることから、ポリカプロアミド（ナイロン６）、ポリドデカアミド（ナイロン１２）、ポリテトラメチレンアジパミド（ナイロン４６）、ポリヘキサメチレンアジパミド（ナイロン６６）、ポリヘキサメチレンセバカミド（ナイロン６１０）、およびこれらの共重合体、例えばナイロン６／６６（”／”印は共重合体であることを意味する。）、ナイロン６／６１０、ナイロン６／１２、ナイロン６６／１２、ナイロン６／６６／６１０／１２、およびこれらの混合体などが好ましい。また、ビス（ｐ−アミノシクロヘキシル）メタン／テレフタル酸／イソフタル酸系のポリアミドも好ましい。
【００１１】
ポリアミドの数平均分子量としては特に制限はないが、１００００〜４００００であることが好ましい。
ポリアミドの分子構造としては、線状ポリアミド、分岐ポリアミドなどのいずれであってもよい。
ポリアミドの重合方法としては、溶融重合、界面重合、溶液重合、塊状重合、固相重合およびこれらの方法を組み合わせた方法が適用され、中でも、溶融重合が好ましい。また、ポリアミド原料がラクタム類である場合にはアニオン重合によって重合体を得ることもできる。
【００１２】
ポリアミド（Ａ）の含有量は、（Ａ）、（Ｂ）、（Ｃ）および（Ｄ）の合計を１００質量部とした際の５〜９５質量部であり、好ましくは１５〜９０質量部である。ポリアミド（Ａ）が５質量部以上であることにより、得られる成形品の耐薬品性、耐摩耗性が向上し、ポリアミド（Ａ）が９５質量部以下であることにより、得られる成形品の耐衝撃性が向上する上に、寸法安定性も良好になる。
【００１３】
［グラフト共重合体（Ｂ）］
グラフト共重合体（Ｂ）は、酸変性α−オレフィン共重合体およびエチレン−プロピレン−非共役ジエン共重合体を含むゴム状重合体に、芳香族ビニル系単量体およびシアン化ビニル系単量体を重合してなるものである。
【００１４】
ゴム状重合体に含まれるエチレン−プロピレン−非共役ジエン共重合体としては、非共役ジエン成分として、１，４−ヘキサジエン、５−エチリデン−２−ノルボルネン、５−ビニルノルボルネン、ジシクロペンタジエン等を含むものが好ましい。
また、エチレン−プロピレン−非共役ジエン共重合体は架橋していることが好ましい。エチレン−プロピレン−非共役ジエン共重合体が架橋していれば、得られる成形品の耐衝撃性および耐薬品性がより向上する。
【００１５】
酸変性α−オレフィン共重合体としては、例えば、ポリエチレン等のポリオレフィンに、不飽和カルボン酸をグラフト重合させた酸変性α−オレフィン共重合体等が挙げられる。
ここで、α−オレフィンとしては、エチレン、プロピレン等が挙げられ、不飽和カルボン酸としては、アクリル酸、マレイン酸、イタコン酸、無水マレイン酸、無水イタコン酸、マレイン酸モノアミド等が挙げられる。
酸変性α−オレフィン共重合体におけるα−オレフィン単位は９９．８〜６０質量％、不飽和カルボン単位は０．２〜４０質量％であることが好ましい。不飽和カルボン酸単位が０．２質量％以上であれば、グラフト共重合体（Ｂ）を得る際の重合安定性が向上する。しかし、４０質量％を超えると、得られる樹脂組成物の剛性や耐熱性が低下する傾向にある。
【００１６】
酸変性α−オレフィン共重合体の粘度平均分子量は１０００〜９０００であり、１５００〜４０００であることが好ましい。酸変性α−オレフィン共重合体の粘度平均分子量が１０００以上であることにより、得られる熱可塑性樹脂組成物の耐摩耗性が良好となる。また、９０００以下であることにより、分散性及び相溶性が優れる。
ここで、粘度平均分子量は、ＪＩＳ  Ｋ  ７３６７−３（１９９９）に準じ、溶媒はデカヒドロナフタレン、温度は１３５℃での測定したものである。
【００１７】
ゴム状重合体において、酸変性α−オレフィン共重合体の含有量は、エチレン−プロピレン−非共役ジエン共重合体１００質量部に対して１〜４０質量部であることが好ましい。酸変性α−オレフィン共重合体の含有量が１質量部以上であれば、最終的に得られる熱可塑性樹脂組成物の耐衝撃性をより高めることができる。しかしながら、酸変性α−オレフィン共重合体の配合量が４０質量部を超えても、耐衝撃性はそれ以上改良されず、逆に剛性や耐熱性が低下することがある。
また、エチレン−プロピレン−非共役ジエン共重合体１００質量部に対して酸変性α−オレフィン共重合体が１〜４０質量部含まれていれば、グラフト共重合体（Ｂ）を得る際のグラフト重合を安定化させることもできる。
【００１８】
ゴム状重合体にグラフト重合させる芳香族ビニル系単量体としては、例えば、スチレン、α−メチルスチレン、ｏ−，ｍ−もしくはｐ−メチルスチレン、ビニルキシレン、モノクロロスチレン、ジクロロスチレン、モノブロモスチレン、ジブロモスチレン、フルオロスチレン、ｐ−ｔｅｒｔ−ブチルスチレン、エチルスチレン、ビニルナフタレン等、好ましくはスチレン、α−メチルスチレンが挙げられる。芳香族ビニル系単量体は、１種を単独で使用してもよいし、２種以上を併用してもよい。
シアン化ビニル系単量体としては、例えば、アクリロニトリル、メタアクリロニトリル等が挙げられる。シアン化ビニル系単量体は、１種を単独で使用してもよいし、２種以上を併用してもよい。
【００１９】
ゴム状重合体には、上記の芳香族ビニル系単量体、シアン化ビニル系単量体の他に、これらと共重合可能な他のビニル系単量体を本発明の目的を損なわない範囲でグラフト重合してもよい。
他のビニル系単量体としては、アクリル酸、メタクリル酸等のα，β−不飽和カルボン酸；メチル（メタ）アクリレート、エチル（メタ）アクリレート、プロピル（メタ）アクリレート、ブチル（メタ）アクリレート、２−エチル（メタ）アクリレート、２−エチルヘキシルメタクリレート等のα，β−不飽和カルボン酸エステル類；無水マレイン酸、無水イタコン酸等のα，β−不飽和ジカルボン酸無水物類；マレイミド、Ｎ−メチルマレイミド、Ｎ−エチルマレイミド、Ｎ−フェニルマレイミド、Ｎ−ｏ−クロロフェニルマレイミド等のα，β−不飽和ジカルボン酸のイミド化合物類等が挙げられる。他のビニル系単量体は、１種を単独で使用してもよいし、２種以上を併用してもよい。
【００２０】
グラフト共重合体（Ｂ）は、塊状重合法、溶液重合法、塊状懸濁重合法、懸濁重合法、乳化重合法等の公知の方法により製造され、容易に重合できる点では、乳化重合が好ましい。
以下に、グラフト共重合体（Ｂ）を乳化重合により製造する一例を示す。
【００２１】
（ｉ）まず、エチレン−プロピレン−非共役ジエン共重合体および酸変性α−オレフィン共重合体の所定量を溶剤に溶解し、これに乳化剤を添加して乳化させて、ゴム状重合体含有液を調製する。
溶剤としては、ｎ−ヘキサン、シクロヘキサン等の脂肪族又は脂環族炭化水素溶剤を用いることができる。乳化剤としては、例えば、オレイン酸カリウム、不均化ロジン酸カリウム等のアニオン系界面活性剤が用いられる。乳化剤の添加量は、エチレン−プロピレン−非共役ジエン共重合体１００質量部に対して１〜１０質量部とするのが好ましい。
なお、乳化剤は、例えばオレイン酸をエチレン−プロピレン−非共役ジエン共重合体と酸変性α−オレフィン共重合体溶液に混合しておき、その後、水酸化カリウム水溶液を添加して、オレイン酸カリウムを生成させることにより添加することもできる。
【００２２】
（ii）ゴム状重合体含有液に水を添加した後、これを充分に撹拌し、溶剤を留去することにより、平均粒子径０．２〜１μｍのラテックスを得る。
【００２３】
（iii）次いで、このラテックス中のエチレン−プロピレン−非共役ジエン共重合体１００質量部に対して、ジビニルベンゼン等の多官能性化合物を０．１〜５．０質量部、ジ−ｔ−ブチル−オキシトリメチルシクロヘキサン等の有機過酸化物を０．１〜５．０質量部添加し、６０〜１４０℃で、０．５〜５．０時間程度反応させる。これによりエチレン−プロピレン−非共役ジエン共重合体架橋物（Ｂ１）のラテックスを調製する。
【００２４】
このエチレン−プロピレン−非共役ジエン共重合体架橋物（Ｂ１）は、熱可塑性樹脂組成物の物性バランスがより良好になることから、ゲル含有量が３０〜９０重量％、平均粒子径が０．２〜１μｍであることが好ましい。（Ｂ１）のゲル含有量が３０重量％以上であれば、最終的に得られる熱可塑性樹脂組成物の耐衝撃性がより向上する上に、表面外観が良好になる。しかし、（Ｂ１）のゲル含有量が９０重量％を超えると、得られる熱可塑性樹脂組成物の耐衝撃性が低下する傾向にある。また、（Ｂ１）の平均粒子径が０．２μｍ以上であれば、得られる成形品の耐衝撃性がより向上し、１μｍ以下であれば、得られる成形品の表面外観が良好になる。
ここで、エチレン−プロピレン−非共役ジエン共重合体架橋物（Ｂ１）のラテックスのゲル含量は以下の方法により測定される。
まず、エチレン−プロピレン−非共役ジエン共重合体架橋物（Ｂ１）のラテックスを希硫酸にて水洗、乾燥した後、これを１ｇ採取し、２００ｍｌのトルエン中に１１５℃で５時間浸漬する。次いで、２００メッシュのステンレス金網にて濾過後、得られた残渣を乾燥する。乾燥後、残渣を秤量し、次式によってゲル含有量を求める。
ゲル含有量（％）＝  ［乾燥後の残渣質量／トルエン浸漬前の試料の質量］×１００（％）
【００２５】
（iv）次いで、エチレン−プロピレン−非共役ジエン共重合体架橋物（Ｂ１）のラテックスに、芳香族ビニル系単量体５５〜８０質量％およびシアン化ビニル系単量体４５〜２０質量％を含む単量体混合物（Ｂ２）を添加し、適宜加熱してグラフト重合させる。
ここで、エチレン−プロピレン−非共役ジエン共重合体架橋物（Ｂ１）と単量体混合物（Ｂ２）との合計量に対する、エチレン−プロピレン−非共役ジエン共重合体架橋物（Ｂ１）の割合は１０〜９０質量％であることが好ましい。エチレン−プロピレン−非共役ジエン共重合体架橋物（Ｂ１）の割合が１０質量％以上（単量体混合物（Ｂ２）が９０重量％未満）の場合には、得られる成形品の耐衝撃性がより向上する。また、エチレン−プロピレン−非共役ジエン共重合体架橋物（Ｂ１）の割合が９０質量％以下（単量体混合物（Ｂ２）が１０質量％を超える）の場合には、得られる熱可塑性樹脂組成物の流動性がより高くなる。
【００２６】
（ｖ）グラフト重合終了後には、必要に応じて酸化防止剤を添加した後、得られたグラフト共重合体ラテックスに凝固剤を添加して、樹脂固形分を凝固させる。凝固剤としては、例えば、硫酸、酢酸、塩化カルシウム、酢酸カルシウム、硫酸マグネシウム等の水溶液が挙げられる。凝固剤は１種を単独で使用してもよいし、２種以上を併用してもよい。
（vi）得られた樹脂固形分を分離し、これを水洗、脱水、乾燥することによりグラフト共重合体（Ｂ）を得る。
【００２７】
グラフト共重合体（Ｂ）の含有量は、（Ａ）、（Ｂ）、（Ｃ）および（Ｄ）の合計を１００質量部とした際の４．９〜８０質量部であり、好ましくは１５〜９０質量部である。グラフト共重合体（Ｂ）の含有量が４．９質量部以上であることにより、得られる成形品の耐衝撃性が向上し、８０質量部以下であることにより、流動性および耐摩耗性が向上する。
【００２８】
［カルボン酸基含有共重合体（Ｃ）］
カルボン酸基含有共重合体（Ｃ）は、不飽和カルボン酸単量体と、芳香族ビニル系単量体と、シアン化ビニル系単量体とを共重合してなる共重合体である。
【００２９】
カルボン酸基含有共重合体（Ｃ）を形成する不飽和カルボン酸単量体としては、例えば、アクリル酸、メタクリル酸、マレイン酸、フマル酸、イタコン酸等が挙げられる。これらのうち、重合時における他の単量体への溶解性の点で、アクリル酸、メタクリル酸が特に好ましい。
また、不飽和カルボン酸単量体は、１種を単独で用いてもよいし、２種以上を併用してもよい。
カルボン酸基含有共重合体（Ｃ）を形成する芳香族ビニル系単量体およびシアン化ビニル系単量体としては、前記グラフト共重合体（Ｂ）の製造に用いられるものと同様のものを用いることができる。
【００３０】
カルボン酸基含有共重合体（Ｃ）における不飽和カルボン酸単量体単位の割合は０．０５〜２０質量％であることが好ましい。不飽和カルボン酸単量体単位の割合が０．０５質量％以上であれば、この共重合体（Ｃ）がポリアミド（Ａ）に相溶しやすくなるため、得られる成形品の耐衝撃性がより向上し、２０質量％以下であれば、流動性をより向上させることができる。
カルボン酸基含有共重合体（Ｃ）における芳香族ビニル系単量体単位の割合は９０〜５０質量％であることが好ましい。また、シアン化ビニル系単量体単位の割合は９．９５〜４５質量％であることが好ましい。芳香族ビニル系単量体単位およびシアン化ビニル系単量体単位が前記範囲にあれば、流動性と耐衝撃性のバランスがより向上する。
【００３１】
カルボン酸基含有共重合体（Ｃ）においては、芳香族ビニル系単量体単位とシアン化ビニル系単量体単位の一部を、これらと共重合可能な他のビニル系単量体単位、例えば、前記グラフト共重合体（Ｂ）の製造に用いられるものとして例示したメタクリル酸メチル、メタクリル酸エチル等のメタクリル酸エステル単量体、Ｎ−フェニルマレイミド、Ｎ−シクロヘキシルマレイミド等のマレイミド化合物等に置き換えてもよい。
このような共重合可能な他のビニル系単量体単位は、カルボン酸基含有共重合体（Ｃ）中に０〜４０質量％であることが好ましい。
【００３２】
カルボン酸基含有共重合体（Ｃ）の数平均分子量は２００００〜７００００であり、好ましくは２５０００〜６００００である。カルボン酸基含有共重合体（Ｃ）の数平均分子量が２００００以上であることにより、得られる成形品の耐衝撃性が向上し、７００００以下であることにより、得られる熱可塑性樹脂組成物の流動性が向上する。
ここで、カルボン酸基含有共重合体（Ｃ）の数平均分子量は、該共重合体（Ｃ）をテトラヒドロフランに溶解させ、得られた溶液を測定試料としてＧＰＣ（ゲル浸透クロマトグラフィー）（東ソー（株）製）により測定し、標準ポリスチレン換算法にて算出した値である。
【００３３】
カルボン酸基含有共重合体（Ｃ）は、塊状重合法、溶液重合法、塊状懸濁重合法、懸濁重合法、乳化重合法等の公知の方法により製造される。
【００３４】
カルボン酸基含有共重合体（Ｃ）の含有量は、（Ａ）、（Ｂ）、（Ｃ）および（Ｄ）の合計を１００質量部とした際の０．１〜２０質量部であり、好ましくは０．５〜１５質量部である。カルボン酸基含有共重合体（Ｃ）の含有量が０．１質量部以上であることにより、得られる成形品の耐衝撃性が向上し、２０質量部以下であることにより、流動性が向上する。
【００３５】
［他の重合体（Ｄ）］
他の重合体（Ｄ）は、芳香族ビニル系単量体、シアン化ビニル系単量体およびこれら単量体と共重合可能なその他のビニル系単量体からなる群より選ばれる１種以上の単量体成分を重合してなるものである。他の重合体（Ｄ）が熱可塑性樹脂組成物を含有すれば、流動性をより向上させると共に、寸法安定性を向上させることができる。
【００３６】
他の重合体（Ｄ）を形成する芳香族ビニル系単量体としては、前記グラフト共重合体（Ｂ）の製造に用いられるものと同様のものを用いることができ、中でも、スチレンおよび／またはα−メチルスチレンが好ましい。
シアン化ビニル系単量体についても、前記グラフト共重合体（Ｂ）の製造に用いられるものと同様のものを用いることができ、中でも、アクリロニトリルが好ましい。
芳香族ビニル系単量体およびシアン化ビニル系単量体に共重合可能なその他のビニル単量体についても、前記グラフト共重合体（Ｂ）の製造に用いられるものとして例示した他のビニル系単量体（ただし、不飽和カルボン酸単量体を除く）を用いることができる。
【００３７】
他の重合体（Ｄ）の質量平均分子量は５００００〜３０００００であることが好ましく、６００００〜２５００００であることがより好ましい。他の重合体（Ｄ）の質量平均分子量が５００００以上であれば、得られる成形品の耐衝撃性がより向上し、３０００００以上であれば、得られる熱可塑性樹脂組成物の流動性がより向上する。
ここで、他の重合体（Ｄ）の質量平均分子量は、該重合体（Ｄ）をテトラヒドロフランに溶解させ、得られた溶液を測定試料としてＧＰＣ（ゲル浸透クロマトグラフィー）（東ソー（株）製）により測定し、標準ポリスチレン換算法にて算出した値である。
【００３８】
他の重合体（Ｄ）の製造方法は、例えば、塊状重合法、溶液重合法、塊状懸濁重合法、懸濁重合法、乳化重合法等の公知の方法が適用される。
【００３９】
他の重合体（Ｄ）の含有量は、（Ａ）、（Ｂ）、（Ｃ）および（Ｄ）の合計を１００質量部とした際の０質量部を超え４０質量部以下であることが好ましい。他の重合体（Ｄ）が４０質量部以下であれば、得られる成形品の耐衝撃性の低下を防止しつつ、他の重合体（Ｄ）を配合したことによる効果も発揮する。
【００４０】
本発明の熱可塑性樹脂組成物には、必要に応じて、ポリエチレンテレフタレート、ポリブチレンテレフタレート、ポリアリレート等の飽和ポリエステル、ポリカーボネート、ポリフェニレンオキサイド、ポリフェニレンサルファイド、ポリエチレン、ポリプロピレン等のポリオレフィンなどが含まれてもよい。
また、本発明の熱可塑性樹脂組成物には、必要に応じて、酸化防止剤、滑剤、加工助剤、顔料、充填剤等の添加剤が含まれてもよい。
【００４１】
上記熱可塑性樹脂組成物の製造方法としては、例えば、（Ａ），（Ｂ），（Ｃ）および（Ｄ）成分と、必要に応じて添加される成分とを混合し、例えば、押出機、バンバリーミキサー、混練ロール等にて混練し、ペレット化する方法などが挙げられる。
【００４２】
上述した熱可塑性樹脂組成物は、得られる成形品の耐衝撃性と成形時の流動性とのバランスに優れ、しかも耐薬品性および耐摩耗性に優れる。これは、ポリアミド（Ａ）と、ＡＥＳグラフト共重合体であるグラフト共重合体（Ｂ）とが、分子量が特定されたカルボン酸基含有共重合体（Ｃ）によって高い相溶性で相溶しているためと推定される。とりわけ、グラフト共重合体（Ｂ）を構成するゴム状重合体が酸変性α−オレフィン共重合体を含むため、相溶性向上の効果を充分に発揮すると思われる。
【００４３】
＜成形品＞
本発明の成形品は、上述した熱可塑性樹脂組成物を成形してなるものである。
熱可塑性樹脂組成物の成形方法としては、例えば、射出成形法、押出成形法、圧縮成形法、真空成形法、ブロー成形法などが挙げられる。
本発明の成形品は、上記熱可塑性樹脂組成物を成形してなるものであるため、耐薬品性、耐摩耗性および耐衝撃性に優れる。このような成形品は、自動車、電気・電子・機械部品等の工業用品、スポーツ・レジャー用品等多くの用途に好適である。
【実施例】
【００４４】
以下に、実施例および比較例を挙げて本発明をより具体的に説明するが、本発明は以下の実施例に限定されるものではない。なお、以下において「部」および「％」は質量基準である。
また、以下の例における平均粒子径は、マイクロトラックＵＰＡ−１５０（日機装（株）製）を用いて、動的光散乱法より測定した。
また、数平均分子量および質量平均分子量は、測定するポリマーをテトラヒドロフランに溶解させ、得られた溶液を測定試料としてＧＰＣ（東ソー（株）製）により測定し、標準ポリスチレン換算法にて算出した。
粘度平均分子量は、ＪＩＳ  Ｋ  ７３６７−３（１９９９）に準じ、溶媒はデカヒドロナフタレン、温度は１３５℃にて測定したものである。
【００４５】
［ポリアミド（Ａ）］
ポリアミド（Ａ）としては、ナイロン−６（１０１３Ｂ、宇部興産（株）製  数平均分子量１３０００）を用いた。
【００４６】
［グラフト共重合体（Ｂ−１）］
（製造例１）
（ＥＰＤＭ架橋物のラテックスの製造）
まず、三井化学（株）製ＥＰＤＭ（商品名：ＴＰ３１８０、エチレン／プロピレン／ジエン比率（質量％）＝７０／２８／２）１００部をｎ−ヘキサン５６６部に溶解した後、三井化学（株）製酸変性ポリエチレン（商品名：ハイワックス２２０３Ａ、粘度平均分子量：２７００  酸価：３０）１２部を添加し、更にオレイン酸４．５部を加え、完全に溶解させて重合体溶液を調製した。
これとは別に、蒸留水７００部に水酸化カリウム０．９部を溶解した水酸化カリウム水溶液を調製し、これを６０℃に加熱した。この水酸化カリウム水溶液に上記重合体溶液を徐々に添加して乳化させた後、ホモミキサーにより撹拌した。次いで、溶剤と水の一部を留去して粒径０．４８μｍのラテックスを得た。
次いで、このラテックスに、ＥＰＤＭ１００部に対してジビニルベンゼン１．５部、ジ−ｔ−ブチルパーオキシトリメチルシクロヘキサン１．０部を添加し、１２０℃で１時間反応させて、ＥＰＤＭ架橋物のラテックスを得た。このＥＰＤＭ架橋物のラテックスの平均粒子径は０．４８μｍであった。また、ＥＰＤＭ架橋物のゲル含有量は７０％であった。
【００４７】
なお、ゲル含有量は以下のように測定した。
まず、ＥＰＤＭ架橋物のラテックスを希硫酸にて凝固させ、水洗乾燥した後、これを０．５ｇ採取して２００ｍｌのトルエン中に１１５℃、５時間浸漬した。次いで、２００メッシュのステンレス金網にて濾過し、得られた残渣を乾燥した。乾燥後、残渣を秤量し、次式によってゲル含有量を求めた。
ゲル含有量（％）＝［乾燥後の残渣質量／トルエン浸漬前の試料の質量］×１００（％）
【００４８】
（グラフト共重合体の製造）
ＥＰＤＭ架橋物のラテックス（固形分として）５０部、デキストロース０．６部、硫酸第一鉄・７水塩０．０１部、エチレンジアミン四酢酸ナトリウム・２水塩０．４５部、純水１５０部を撹拌機付き反応器に仕込んだ。 
次いで、撹拌しながら８０℃まで昇温し、さらに、アクリロニトリル１７部、スチレン３３部、クメンヒドロペルオキシド１部を１５０分かけて滴下投入するとともに、オレイン酸カリウム１部、純水３０部を１８０分かけて滴下投入した。
滴下投入後、さらに１時間撹拌しながら保持して、グラフト共重合体ラテックスを得た。このグラフト共重合体の重合率は９８．５％であった。
【００４９】
［重合率の測定］
なお、グラフト共重合体の重合率は次のようにして測定した。
反応器から少量の反応混合物を採取し、この質量を測定後、赤外線ランプで加熱乾燥し、残存した不揮発分の質量を測定し、次の計算式により求めた。
重合率［％］＝（α×Ａ÷Ｂ−（β＋γ））／ε×１００
α：反応混合物採取時に容器内に存在する反応混合物［部］
Ａ：採取した反応混合物の加熱乾燥後の質量
Ｂ：採取した反応混合物の加熱乾燥前の質量
β：反応混合物採取時に容器内に存在するゴム質重合体（ａ）（固形分）［部］
γ：反応混合物採取時に容器内に存在する副原料［部］
ε：反応混合物採取時に容器内に存在する単量体混合物［部］
【００５０】
重合後、フェノール系酸化防止剤（（株）エーピーアイコーポレーション製、商品名：ヨシノックス２２４６Ｇ）および硫黄系酸化防止剤（（株）エーピーアイコーポレーション製、商品名：ＤＬＴＰ「ヨシトミ」）を添加した。次いで、ラテックスに硫酸を添加して樹脂固形分を析出し、得られた樹脂固形分を洗浄、脱水、乾燥して、グラフト共重合体（Ｂ−１）の粉末を得た。
【００５１】
製造例２：グラフト共重合体（Ｂ−２）の製造
製造例１のグラフト共重合体（Ｂ−１）の製造において、ＥＰＤＭ架橋物のラテックス（固形分として）の量を７０部、アクリロニトリルの量を１０部、スチレンの量を２０部に変更した以外は、製造例１と同様にして、グラフト共重合体（Ｂ−２）を得た。このグラフト共重合体（Ｂ−２）の重合率は９９．５％であった。
【００５２】
製造例３：グラフト共重合体（Ｂ−３）の製造
製造例１のグラフト共重合体（Ｂ−１）の製造において、ＥＰＤＭ架橋物のラテックス（固形分として）の量を９０部、アクリロニトリルの量を３部、スチレンの量を７部に変更した以外は、製造例１と同様にして、グラフト共重合体（Ｂ−３）を得た。このグラフト共重合体（Ｂ−３）の重合率は９９．５％であった。
【００５３】
製造例４：グラフト共重合体（Ｂ−４）の製造
製造例１のグラフト共重合体（Ｂ−１）の製造において、ＥＰＤＭ架橋物のラテックスを、固形分濃度が５０％、平均粒子径０．３１μｍのポリブタジエンラテックス５０部（固形分として）に変更した以外は、製造例１と同様にして、グラフト共重合体（Ｂ−４）を得た。このグラフト共重合体（Ｂ−４）の重合率は９８．５％であった。
【００５４】
製造例５：カルボン酸基含有共重合体（Ｃ−１）の製造
ステンレス容器に純水２００部、過硫酸カリウム０．３部およびドデシルベンゼンスルホン酸ナトリウム２部を仕込み、攪拌下に６５℃に昇温した。これにスチレン７１部、アクリロニトリル２４部、メタクリル酸５部およびｔ−ドデシルメルカプタン０．４部からなる単量体混合物を５時間にわたって連続的に添加した後、容器内の温度を７０℃に昇温し、この温度で１時間保持し、重合を完結させて重合体ラテックスを得た。このカルボン酸基含有共重合体（Ｃ−１）の重合率は９９．５％であった。
【００５５】
次いで、この重合体ラテックスを酢酸カルシウムにて凝固した後、脱水、乾燥して、カルボン酸基含有共重合体（Ｃ−１）を得た。得られたカルボン酸基含有共重合体（Ｃ−１）の数平均分子量は４５０００であった。
【００５６】
製造例６：カルボン酸基含有共重合体（Ｃ−２）の製造
カルボン酸基含有共重合体（Ｃ−１）の製造において、ｔ−ドデシルメルカプタンを０．１部に変更した以外は、製造例５と同様にして、カルボン酸基含有共重合体（Ｃ−２）を得た。このカルボン酸基含有共重合体（Ｃ−２）の重合率は９９．５％であった。また、得られたカルボン酸基含有共重合体（Ｃ−２）の数平均分子量は８１０００であった。
【００５７】
製造例７：カルボン酸基含有共重合体（Ｃ−３）の製造
カルボン酸基含有共重合体（Ｃ−１）の製造において、ｔ−ドデシルメルカプタン１．５部に変更した以外は、製造例５と同様にしてカルボン酸基含有共重合体（Ｃ−３）を得た。このカルボン酸基含有共重合体（Ｃ−３）の重合率は９９．５％であった。また、得られたカルボン酸基含有共重合体（Ｃ−３）の数平均分子量は１９０００であった。
【００５８】
製造例８：カルボン酸基含有共重合体（Ｃ−４）の製造
カルボン酸基含有共重合体（Ｃ−１）の製造において、スチレンの量を７４．２５部、アクリロニトリルの量を２４．７５部、メタクリル酸の量を１部に変更した以外は、製造例５と同様にしてカルボン酸基含有共重合体（Ｃ−４）を得た。このカルボン酸基含有共重合体（Ｃ−４）の重合率は９９．５％であった。また、得られたカルボン酸基含有共重合体（Ｃ−４）の数平均分子量は４９０００であった。
【００５９】
製造例９：カルボン酸基含有共重合体（Ｃ−５）の製造
カルボン酸基含有共重合体（Ｃ−１）の製造において、スチレンの量を６７．５部、アクリロニトリルの量を２２．５部、メタクリル酸の量を１０部に変更した以外は、製造例５と同様にしてカルボン酸基含有共重合体（Ｃ−５）を得た。このカルボン酸基含有共重合体（Ｃ−５）の重合率は９９．５％であった。また、得られたカルボン酸基含有共重合体（Ｃ−５）の数平均分子量は４２０００であった。
【００６０】
製造例１０：他の重合体（Ｄ）の製造
窒素置換した反応器に水１２０部、ポリビニルアルコール０．５部、アゾビスイソブチロニトリル０．３部、ｔ−ドデシルメルカプタン０．３５部と、アクリロニトリル２７部とスチレン７３部からなるモノマー混合物を加えた。次いで、反応器内の温度６０℃として５時間加熱後、１２０℃に昇温し、４時間反応を行った。これにより得た反応液の一部を採取し、ガスクロマトグラフィーを用いて残存単量体を求め、算出した結果、この共重合体の重合率は９９．８％であった。
得られた反応液を冷却した後、洗浄、脱水、乾燥して、ビーズ状の他の重合体（Ｄ）を得た。得られた重合体（Ｄ）の質量平均分子量は１２００００であった。
【００６１】
実施例６，７、参考例１〜５，８〜１０、比較例１〜７
ポリアミド（Ａ）、グラフト共重合体（Ｂ−１〜Ｂ−４）、カルボン酸基含有共重合体（Ｃ−１〜Ｃ−５）および他の重合体（Ｄ）を表１、表２に示す割合で混合し、３０ｍｍ二軸押出機（（株）日本製鋼所製「ＴＥＸ３０α」）を用いて２６０℃で溶融混合し、ペレット化した。その後、得られたペレットを７５トン射出成形機（（株）日本製鋼所製「Ｊ７５ＥII−Ｐ」）により成形温度２６０℃で成形した。成形品の物性を下記方法で評価した。結果を表１および表２に示す。
【００６２】
（流動性）
スパイラルフロー金型（幅１５ｍｍ×厚さ２ｍｍ）を用いて、シリンダー温度２６０℃、金型温度８０℃、圧力７．４ＭＰａの条件で、熱可塑性樹脂組成物を射出成形機から射出し、スパイラル流動長［ｍｍ］を測定した。
（シャルピー衝撃強度）
ＩＳＯ  １７９に準拠し、測定温度２３℃および−３０℃で測定した。
（面衝撃強度）
高速衝撃試験機（（株）島津製作所製 ＨＴＭ−１）を使用し、射出成形により作製した平板試験片（１００×１００×３ｍｍ）中央に、２３℃の環境下で、先端径１／２インチラウンドミサイルを５．０ｍ／秒の速度で落下させた。そして、試験片が破壊するまでの応力−ひずみ曲線の面積から、その破壊エネルギー［ｋＪ］を算出した。
（耐薬品性）
射出成形により作製した短冊状試験片（１５０×１０×２ｍｍ）を、曲率が漸次変化する表面を有するベンディングフォーム法試験冶具に沿わして固定した。次いで、試験片に薬液を塗布し、２３℃の環境下で４８時間放置した。そして、試験片におけるクレーズおよびクラックの発生有無を確認し、試験冶具の曲率から限界歪み［％］を求めた。薬液としては、可塑剤：フタル酸ジ２−エチルヘキシル（ＤＯＰ）、汎用ブレーキオイル：ＤＯＴ−４（本田技研工業（株））、トイレ用洗剤：トイレパワーズ（エステー化学（株））を使用した。
（耐摩耗性）
ＡＳＴＭ  Ｄ−１０４４に準拠し、テーバー摩耗試験機（東洋精機製作所（株）製）を使用し、射出成形により作製した平板試験片（１００×１００×３ｍｍ）について、テーバー試験（摩耗輪：ＣＳ−１７・荷重：１０００ｇ・１０００回転）後の摩耗量［ｍｇ］を測定した。
【００６３】
【表１】
0005469806.tif 000002
【００６４】
【表２】
0005469806.tif 000003
【００６５】
表１に示すように、ポリアミド（Ａ）とグラフト共重合体（Ｂ）とカルボン酸基含有共重合体（Ｃ）とを必須成分として含有する実施例６，７、参考例１〜５，８〜１０の熱可塑性樹脂組成物は流動性および耐衝撃性のバランスに優れ、しかも耐薬品性および耐摩耗性に優れていた。
これに対し、ポリアミド（Ａ）からなる比較例１の熱可塑性樹脂組成物は耐衝撃性が低かった。
ポリアミド（Ａ）およびカルボン酸基含有共重合体（Ｃ）を含有しなかった比較例２の熱可塑性樹脂組成物は耐薬品性が低かった。
カルボン酸基含有共重合体（Ｃ）を含有しなかった比較例３の熱可塑性樹脂組成物は耐衝撃性が低かった。
カルボン酸基含有共重合体（Ｃ）の含有量が２０部を超えていた比較例４の熱可塑性樹脂組成物は流動性が低かった。
グラフト共重合体（Ｃ）をＡＢＳグラフト共重合体に置き換えた比較例５の熱可塑性樹脂組成物は耐薬品性が低かった。
カルボン酸基含有共重合体（Ｃ）の数平均分子量が７００００を超えていた比較例６の熱可塑性樹脂組成物は流動性が低かった。
カルボン酸基含有共重合体（Ｃ）の数平均分子量が２００００未満であった比較例７の熱可塑性樹脂組成物は耐衝撃性が低かった。